СПОСОБ ФОРМИРОВАНИЯ АНТИМИКРОБНОГО ПОКРЫТИЯ

3
3
Способ формирования антимикробного покрытия, заключающийся в подготовке серебросодержащего раствора, предварительной подготовке поверхности имплантата и формировании покрытия, отличающийся тем, что при подготовке серебросодержащего раствора помещают порошок гидроксиапатита в 0,04% растворе AgNO, осуществляют выдержку порошка на воздухе при комнатной температуре в течение времени, необходимого для качественной пропитки частиц гидроксиапатита раствором AgNO, отфильтровывают осадок, который затем промывают горячей водой, высушивают при 200-300°C в течение 4-6 ч и отжигают при 600-700°С в течение 2-3 ч, формирование покрытия производят плазменным напылением сначала титанового подслоя и затем серебросодержащего порошка гидроксиапатита, при предварительной подготовке поверхности имплантата осуществляют струйную обработку поверхности порошком электрокорунда под давлением, плазменное напыление титанового подслоя осуществляют при напряжении 35В, силе тока 450А, дистанции напыления 100 мм и дисперсности титанового порошка 100-120 мкм, расход аргона 55-60 л/мин, плазменное напыление серебросодержащего порошка ГА производят при силе тока 450 А, напряжении 35 В, дистанции 80 и 120 мм, дисперсности 70-75 мкм и расходе аргона 65-70 л/мин.